(57)【要約】【課題】  熱転写時の熱エネルギーが転写シートに効率的に伝わることが可能であり、印画適性に優れ、得られる印画物の表面光沢度が高い転写シートを提供する。【解決手段】  基材シート１上に少なくとも保護層２と接着層３をこの順に積層した転写層４を有し、被転写体上に転写層４を転写する転写シート１０であって、基材シート１は、破断強度が４００ＭＰａ以上、５００ＭＰａ以下で、かつ、破断伸度が７０％以上、９０％以下のプラスチックフィルムからなることにより、上記課題を解決することができた。【選択図】      図１
2014065166.tif 000002
【特許請求の範囲】
【請求項１】
基材シート上に少なくとも保護層と接着層をこの順に積層した転写層を有し、被転写体上に前記転写層を転写する転写シートであって、
前記基材シートは、破断強度が４００ＭＰａ以上、５００ＭＰａ以下で、かつ、破断伸度が７０％以上、９０％以下のプラスチックフィルムからなることを特徴とする転写シート。
【請求項２】
前記の基材シートが、芳香族系ポリアミドフィルムであることを特徴とする請求項１に記載の転写シート。
【発明の詳細な説明】
【技術分野】
【０００１】
本発明は、基材シート上に少なくとも保護層と接着層をこの順に積層した転写層を有し、被転写体上に前記転写層を転写する転写シートに関する。
この転写シートは、その接着層が染料の受容性を有する受容層の機能を有する場合は、中間転写記録媒体として使用できる。また、転写シートは、その接着層が接着性の機能を主体に有する場合は、熱転写による画像を有する印画物の画像を保護するための保護層転写シートとして使用できる。
【背景技術】
【０００２】
従来から、簡便な印刷方法として熱転写方法が広く使用されている。熱転写方法の一つである溶融転写方式は、顔料等の色材と、熱溶融性のワックスや樹脂等のバインダーを含む熱溶融インキ層を備える熱転写シートを、紙やプラスチックシート等の熱転写受像シートと重ね合わせ、熱転写シートの背面側からサーマルヘッド等の加熱手段により画像情報に応じたエネルギーを印加して、熱転写受像シート上に、色材をバインダーと共に転写する画像形成方法である。溶融転写方式による画像は、高濃度で鮮鋭性に優れ、文字等の２値画像の記録に適している。
【０００３】
熱転写方法の一つである昇華転写方式は、昇華により熱移行する昇華性染料を含む色材層を備える熱転写シートを、基材シート上に染料受容層を設けてなる熱転写受像シートと重ね合わせ、熱転写シートの背面側からサーマルヘッド等の加熱手段により画像情報に応じたエネルギーを印加して、熱転写受像シート上に、昇華性染料を転写移行させる画像形成方法である。この昇華転写方式は、印加されるエネルギー量に応じて染料の移行量を制御できるため、サーマルヘッドのドット毎に画像濃度を制御した階調画像の形成を行うことができる。また、使用する色材が染料であるため、形成される画像には透明性があり、異なる色の染料を重ねた場合の中間色の再現性が優れている。したがって、イエロー、マゼンタ、シアン、ブラック等の異なる色の熱転写シートを用い、熱転写受像シート上に各色染料を重ねて転写する際にも、中間色の再現性に優れた高画質な写真調フルカラー画像の形成が可能である。
【０００４】
マルチメディアに関連した様々なハード及びソフトの発達により、この熱転写方法は、コンピューターグラフィックス、衛星通信による静止画像そしてＣＤ−ＲＯＭその他に代表されるデジタル画像及びビデオ等のアナログ画像のフルカラーハードコピーシステムとして、その市場を拡大している。この熱転写方法による熱転写受像シートの具体的な用途は、多岐にわたっている。代表的なものとしては、印刷の校正刷り、画像の出力、ＣＡＤ、ＣＡＭなどの設計およびデザインなどの出力、ＣＴスキャンや内視鏡カメラなどの各種医療用分析機器、測定機器の出力用途そしてインスタント写真の代替として、また身分証明書やＩＤカード、クレジットカード、その他カード類への顔写真などの出力、さらに遊園地、ゲームセンター、博物館、水族館などのアミューズメント施設における合成写真、記念写真としての用途などをあげることができる。
【０００５】
上記の熱転写受像シートの用途の多様化に伴い、任意の対象物に熱転写画像を形成する要求が高まっている。通常は、熱転写画像を形成する対象物として、基材上に受容層を設けた専用の熱転写受像シートを用いているが、この場合には、基材等に制約が生ずることとなる。このような状況下、特許文献１には、受容層が基材上に剥離可能に設けられた中間転写記録媒体が提案されている。この中間転写記録媒体によれば、色材層の染料を受容層に転写して画像を形成し、その後に中間転写記録媒体を加熱することで、染料が転写された受容層を任意の被転写体上に転写することができ、被転写体に制約を受けることなく、熱転写画像の形成が可能となる。
【０００６】
ところで、上記の中間転写記録媒体を用いて形成された熱転写画像は、最表面に画像が形成された受容層であることから耐候性、耐摩擦性、耐薬品性等の耐久性に欠ける弱点がある。そこで、近年、特許文献２に示されるように、基材上に、剥離層、保護層、受容層兼接着層が設けられた中間転写記録媒体が提案されている。この中間転写記録媒体によれば、熱転写画像の表面に保護層が形成されることから、熱転写画像に耐久性を付与することができる。
【先行技術文献】
【特許文献】
【０００７】
【特許文献１】特開昭６２−２３８７９１号公報
【特許文献２】特開２００４−３５１６５６号公報
【発明の概要】
【発明が解決しようとする課題】
【０００８】
しかしながら、近年の熱転写プリンタの高速化に伴い、プリント時に短時間でサーマルヘッドから高い熱量が熱転写シートに与えられるようになってきている。
サーマルヘッドで発生した熱は熱転写シートを経て、熱転写シートに圧接されている中間転写記録媒体に伝わる。ところが、熱転写の際、中間転写記録媒体を構成する基材シートの熱拡散が悪いと、伝わる熱量が少なくなるので熱効率が悪くなり、転写層の転写ムラが発生する恐れがある。また、その転写層を被転写体上に転写して被覆すると、その得られる印画物は、その表面の光沢度が低下し、満足な品質が得られない恐れがある。
【０００９】
本発明は、上記の状況に鑑みてなされたものであり、熱転写時の熱エネルギーが転写シートに効率的に伝わることが可能であり、印画適性に優れ、得られる印画物の表面光沢度が高い転写シートを提供することにある。
【課題を解決するための手段】
【００１０】
上記課題を解決するための本発明は、基材シート上に少なくとも保護層と接着層をこの順に積層した転写層を有し、被転写体上に前記転写層を転写する転写シートであって、前記基材シートは、破断強度が４００ＭＰａ以上、５００ＭＰａ以下で、かつ、破断伸度が７０％以上、９０％以下のプラスチックフィルムからなることを特徴とする。
【００１１】
また、本発明は、前記の基材シートが芳香族系ポリアミドフィルムであることが好ましい。
【発明の効果】
【００１２】
本発明の転写シートによれば、熱転写による印画適性に優れ、表面光沢度が高い印画物が得られる。
【図面の簡単な説明】
【００１３】
【図１】本発明の転写シートである一つの実施形態を示す断面図である。
【図２】本発明の転写シートである他の実施形態を示す断面図である。
【発明を実施するための形態】
【００１４】
次に、発明の実施の形態について、詳述する。
図１に本発明の転写シート１０である一つの実施形態を示す。本発明の転写シート１０は、基材シート１の一方の面に保護層２と接着層３を順次積層した転写層４を設けた構成である。保護層２と接着層３は熱転写時に被転写体に転写される層である。以下、本発明において熱転写時に被転写体に転写される層を総称して転写層４という場合がある。
【００１５】
図２に本発明の転写シート１０である他の実施形態を示す。本発明の転写シート１０は、基材シート１の一方の面に剥離層５と保護層２と接着層３を順次積層した転写層４を設けた構成である。剥離層５は、基材シート１から転写層４の離型性を高めるために設けることができる。なお、剥離層５は、本発明の転写シート１０における任意の層である。
【００１６】
以下、本発明の転写シート１０を構成する各層について、詳細に説明する。
（基材シート）
転写シートにおける基材シート１は、ＭＤ（フィルムの長さ方向）、ＴＤ（フィルムの巾方向）のいずれの方向においても、２５℃における破断強度が４００ＭＰａ以上、５００ＭＰａ以下で、かつ、破断伸度が７０％以上、９０％以下のプラスチックフィルムからなる。
破断強度は４２０ＭＰａ以上４８０ＭＰａ以下であれば、より好ましく、破断伸度は７４％以上８０％以下であれば、より好ましい。
上記の破断強度と破断伸度は、ＪＩＳ  Ｃ  ２１５１：１９９０に準拠して測定した値である。
【００１７】
本発明の基材シート１によれば、熱転写の際の熱エネルギーが効率的に伝わることにより、高速印画適性に優れ、表面光沢度を低下させることなく転写層を被転写体上に転写させることができ、耐久性にも優れる。
破断強度が４００ＭＰａ未満の場合、高速で熱転写する際、転写層の箔切れが発生しやすくなると共に、剥離面の転写不良により転写層の表面光沢度を低下させ、また、シートの破断が発生して生産性が低下する恐れがある。一方、破断強度が５００ＭＰａを超えると、基材シートの加工適性が低下する傾向がある。
また、破断伸度が７０％未満の場合、高速で熱転写する際に破断が発生しやすい傾向がある。一方、破断伸度が９０％を越えると、高速で熱転写する際に皺が発生しやすくなり、安定的に転写層を転写しにくくなる傾向がある。
【００１８】
基材シート１は、例えば、上記条件を満たす、ポリエチレンテレフタレート、ポリブチレンテレフタレート、ポリエチレンナフタレート、ポリエチレンテレフタレート−イソフタレート共重合体、テレフタル酸−シクロヘキサンジメタノール−エチレングリコール共重合体、ポリエチレンテレフタレート／ポリエチレンナフタレートの共押し出しフィルムなどのポリエステル系フィルム、ナイロン６、ナイロン６６などの脂肪族系ポリアミドフィルム、ケプラー、ノーメックスなどの芳香族系ポリアミドフィルム、ポリエチレン、ポリプロピレン、ポリメチルペンテンなどのポリオレフィン系フィルム、ポリ塩化ビニルなどのビニル系フィルム、ポリアクリレート、ポリメタアクリレート、ポリメチルメタアクリレートなどのアクリル系フィルム、ポリイミド、ポリエーテルイミドなどのイミド系フィルム、ポリアリレート、ポリスルホン、ポリエーテルスルホン、ポリフェニレンエーテル、ポリフェニレンスルフィド（ＰＰＳ）、ポリアラミド、ポリエーテルケトン、ポリエーテルニトリル、ポリエーテルエーテルケトン、ポリエーテルサルファイトなどのエンジニアリングフィルム、ポリカーボネート、ポリスチレン、高衝撃ポリスチレン、ＡＳ樹脂、ＡＢＳ樹脂などのスチレン系フィルム、セロファン、セルロースアセテート、ニトロセルロースなどのセルロース系フィルム等が挙げられる。
【００１９】
基材シート１は、上記の樹脂を主成分とする共重合樹脂若しくは混合体（アロイを含む）の単層または複数層からなる積層シートであっても良い。また、基材シートは、延伸フィルムでも、未延伸フィルムであってもよいが、強度を向上させる目的で、一軸方向または二軸方向に延伸されたフィルムを使用することが好ましい。上記した樹脂からなる基材シートの中でも、芳香族系ポリアミドフィルムは、耐熱性、機械的強度、高速印画適性に優れるため、より好ましい。
芳香族系ポリアミドフィルムは、次の一般式化１および一般式化２の少なくとも一方で表される繰り返し単位を単独あるいは共重合により重合の形で５０モル％以上、好ましくは７０モル％以上含むものであるのが望ましい。
【化１】
2014065166.tif 000003
【化２】
2014065166.tif 000004
ここで、Ａｒ1、Ａｒ2、Ａｒ3は、例えば一般式化３に示すようなものが用いられ、Ｘ、Ｙは、−Ｏ−、−ＣＨ2−、−ＣＯ−、−ＳＯ2−、−Ｓ−、−Ｃ（ＣＨ3）2−などから選ばれるが、これらに限定されるものではない。
【化３】
2014065166.tif 000005
なお、上記の芳香族系ポリアミドフィルムは、芳香環上の水素原子の一部が、フッ素や臭素、塩素などのハロゲン基、ニトロ基、メチル基、エチル基、プロピル基などのアルキル基、メトキシ基、エトキシ基、プロポキシ基などのアルコキシ基などの置換基で置換されていてもよく、また、重合体を構成するアミド結合中の水素が他の置換基によって置換されていてもよい。
【００２０】
基材シート１は、通常、厚みが２．５μｍ〜５０μｍ程度のものを使用するが、２．５μｍ〜２５μｍの厚みを有する基材シートをより好適に使用することができる。基材シートの厚みが２．５μｍ未満であると、機械的強度が不足し、転写層を支持できなくなる場合がある。一方、基材シートの厚みが５０μｍを越えると、機械的強度は高いものの、転写シートから転写層を転写する際の熱エネルギーの伝達が不十分となり転写性が低下する傾向にある。
【００２１】
基材シート１には、その表面に剥離層を設ける場合、予め、剥離層を設ける面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、等の易接着処理を行ってもよい。
【００２２】
保護層２は、転写シートを構成する転写層の一部として、被転写体へ転写後、印画物の画像を保護するための層である。
本発明に使用される保護層のバインダー樹脂としては、ポリエステル樹脂、ポリエステルウレタン樹脂、ポリカーボネート樹脂、アクリル樹脂、紫外線吸収性樹脂、エポキシ樹脂、アクリルウレタン樹脂、これらの各樹脂をシリコーン変性させた樹脂、これらの各樹脂の混合物、電離放射線硬化性樹脂等を挙げることができる。
なかでも、本発明では、ポリエステル樹脂、ポリエステルウレタン樹脂等のポリエステル系樹脂を好適に使用することができる。なお、ポリエステル樹脂やポリエステルウレタン樹脂は、他の熱可塑性樹脂との共重合体であってもよい。
【００２３】
保護層２を構成するバインダー樹脂の含有量について特に限定はないが、保護層の固形分総量に対し、バインダー樹脂の含有量が２０質量％未満である場合には、箔切れ性や耐久性が低下する傾向にある。したがって、この点を考慮すると、保護層の固形分総量に対し、バインダー樹脂は２０質量％以上含有されていることが好ましく、３０質量％以上含有されていることがさらに好ましい。バインダー樹脂の含有量の上限について特に限定はなく、その上限は１００質量％である。
【００２４】
紫外線吸収性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものが挙げられる。
【００２５】
本発明の保護層２は、バインダー樹脂に加え、各種フィラーや、蛍光増白剤、耐侯性を向上させるための紫外線吸収剤等、その他の材料を含有していてもよい。
【００２６】
保護層は、上記に説明した熱可塑性樹脂を主成分として、基材シート上に設けるもので、保護層を１層のみで構成できるが、２層以上の複数層で形成することができる。その際、複数の保護層は、同一の熱可塑性樹脂を主体に構成した塗布液で形成するか、あるいは異なる熱可塑性樹脂を主体に構成した塗布液で形成することもできる。保護層が３層を有する場合では、例えば２層を同一の熱可塑性樹脂を主体に構成した塗布液で形成し、残りの１層を異なる熱可塑性樹脂を主体に構成した塗布液で形成するか、あるいは３層全て同一の熱可塑性樹脂を主体に構成した塗布液で形成するか、あるいは３層全て異なる熱可塑性樹脂を主体に構成した塗布液で形成することもできる。
【００２７】
保護層は、上記の熱可塑性樹脂を主体にして、適当な有機溶剤により、溶解または分散させて保護層用塗布液を調製し、これを基材シート（必要に応じて基材シート上に設けられた剥離層）上にグラビア印刷法、スクリーン印刷法またはグラビア版を用いたリバースコーティング法等の従来公知の手段により塗布、乾燥して形成することができる。保護層の厚さは、１層だけの構成条件では乾燥状態で２μｍ〜１５μｍが好ましい。保護層の厚さが２μｍ未満である場合には、耐久性が低下する傾向となり、一方、保護層の厚さが１５μｍより厚い場合には、保護層の箔切れ性が低下し、転写層を被転写体に熱転写する際にオビキ等が生じやすくなる。
【００２８】
（接着層）
本発明の転写シートにおける最表面に位置する接着層３は、被転写体へ転写層を転写させる際、被転写体への接着性の機能を有するものである。また、その接着性の機能及び昇華性染料の受容性を有する受容層の機能を合わせもつことができる。いずれにしても、接着層は、有機溶剤可溶性の熱可塑性樹脂を主体に構成することが好ましい。
上記の接着層の熱可塑性樹脂としては、例えば、ポリプロピレン等のポリオレフィン樹脂、ポリ塩化ビニルもしくはポリ塩化ビニリデン等のハロゲン化樹脂、ポリ酢酸ビニル、塩化ビニル−酢酸ビニル共重合体、エチレン−酢酸ビニル共重合体ビニル系樹脂、ポリアクリル酸エステル樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース樹脂、ポリカーボネート等が挙げられ、特に、ビニル系樹脂、ポリエステル樹脂が好ましい。
【００２９】
接着層において、染料受容性をもたせて中間転写記録媒体として使用する場合には、昇華性染料を含有する染料層を基材上に有する熱転写シートを用いて、中間転写記録媒体の接着層に昇華転写による画像を形成する際、中間転写記録媒体と熱転写シートとの離型性をもたせるために、上記の熱可塑性樹脂に離型剤を添加する。離型剤としては、シリコーンオイル、リン酸エステル系界面活性剤、フッ素系化合物等を用いることができるが、この中でも特にシリコーンオイルが好ましく用いられる。但し、その離型剤は被転写体への密着性を低下させることを防止するため、以下に示す特定の離型剤を用い、かつ添加量も所定の範囲にすることが好ましい。その特定の離型剤としては、側鎖型アラルキル変性シリコーン、側鎖型エポキシ変性シリコーンなどが挙げられる。その離型剤は、接着層に１種類で添加するだけでなく、熱転写シートとの熱転写時の離型性を十分にもたせるには、２種類以上の離型剤を添加することが好ましい。
具体的には、側鎖型アラルキル変性シリコーン及び側鎖型エポキシ変性シリコーンを合わせて添加する際、接着層の総質量に対し、２種の離型剤を合わせて１質量％〜５質量％で添加することが好ましい。
【００３０】
接着層は、上述に例示される材料の中から選択される単独または複数の樹脂材料、さらに必要に応じて、上記で説明した離型剤を加え、有機溶剤等の適当な溶剤に溶解または分散させて接着層用塗布液を調製し、これをグラビア印刷法、スクリーン印刷法またはグラビア版を用いたリバースコーティング法等の手段により、塗布、乾燥して形成することができる。接着層の厚さは特に限定はないが、通常、乾燥状態で１μｍ〜１０μｍ程度である。
【００３１】
（剥離層）
本発明の転写シートは、熱転写時に転写層が基材シートから剥離しやすいように、基材シートと転写層との間に剥離層５を設けることできる。なお、剥離層は、熱転写時に被転写体上に転写される層である。
剥離層の材料としては、例えば、エチルセルロース、ニトロセルロース、酢酸セルロースなどのセルロース誘導体、ポリメタクリル酸メチル、ポリメタクリル酸エチル、ポリアクリル酸ブチルなどのアクリル系樹脂、ポリ塩化ビニル、塩化ビニル−酢酸ビニル共重合体、ポリビニルブチラールなどのビニル共重合体の熱可塑性樹脂や、飽和又は不飽和ポリエステル樹脂、ポリウレタン樹脂、熱架橋性エポキシ−アミノ樹脂、アミノアルキッド樹脂などの熱硬化型の樹脂、シリコーンワックス、シリコーン樹脂、シリコーン変性樹脂、フッ素樹脂、フッ素変性樹脂、ポリビニルアルコール等を挙げることができる。また、剥離層には箔切れ性を向上させるために、マイクロシリカやポリエチレンワックスなどのフィラーを含有させることが好ましい。また、剥離層は、１種の樹脂からなるものであってもよく、２種以上の樹脂からなるものであってもよい。また剥離層は、上記に例示した樹脂に加えイソシアネート化合物等の架橋剤、錫系触媒、アルミニウム系触媒等の触媒を用いて形成することとしてもよい。
【００３２】
必要に応じて形成される剥離層は、上記の樹脂を溶媒へ分散又は溶解して、ロールコート、グラビアコート、バーコートなどの公知のコーティング方法で、基材シート上の少なくとも１部に塗布、乾燥することで形成することができる。剥離層の厚さとしては、通常は乾燥後の厚みで０．１μｍ〜５μｍ程度、好ましくは０．５μｍ〜２μｍ程度である。
【００３３】
（耐熱滑性層）
本発明の転写シートは基材シートの裏面に耐熱滑性層を設けることができる。基材シートの裏面に設けられている耐熱滑性層は、サーマルヘッド等の加熱デバイスと基材シートとの熱融着を防止し、走行を滑らかに行う目的で設けられる。
耐熱滑性層を形成する樹脂としては、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、スチレン−ブタジエン共重合体、アクリルポリオール、ポリウレタンアクリレート、ポリエステルアクリレート、ポリエーテルアクリレート、エポキシアクリレート、ウレタン又はエポキシのプレポリマー、ニトロセルロース樹脂、セルロースナイトレート樹脂、セルロースアセトプロピオネート樹脂、セルロースアセテートブチレート樹脂、セルロースアセテートヒドロジエンフタレート樹脂、酢酸セルロース樹脂、ポリアミド樹脂、ポリイミド樹脂、ポリアミドイミド樹脂、ポリカーボネート樹脂、塩素化ポリオレフィン樹脂、塩素化ポリオレフィン樹脂等が挙げられる。
【００３４】
これらの樹脂からなる耐熱滑性層に添加、あるいは上塗りする滑り性付与剤としては、燐酸エステル、シリコーンオイル、グラファイトパウダー、シリコーン系グラフトポリマー、フッ素系グラフトポリマー、アクリルシリコーングラフトポリマー、アクリルシロキサン、アリールシロキサン等のシリコーン重合体が挙げられるが、好ましくは、ポリオール、例えば、ポリアルコール高分子化合物とポリイソシアネート化合物及び燐酸エステル系化合物からなる層であり、更に充填剤を添加することがより好ましい。耐熱滑性層は、上記に記載した樹脂、滑り性付与剤、更に充填剤を、適当な溶剤により、溶解又は分散させて、耐熱滑性層形成用インキを調製し、これを、上記の基材シートの裏面に、例えば、グラビア印刷法、スクリーン印刷法、グラビア版を用いたリバースコーティング法等の形成手段により塗布し、乾燥して形成することができる。耐熱滑性層の塗布量は、融着防止や滑性等が果たせられる程度であれば充分で、乾燥時で通常０．１μｍ〜３μｍ程度である。
【００３５】
（被転写体）
被転写体上には、上述した本発明に係る転写シートを構成する転写層が転写され、その結果、耐久性、光沢性に優れた熱転写画像を有する印画物が得られる。
本発明の転写シートが適用される被転写体は特に限定されず、例えば天然繊維紙、コート紙、トレーシングペーパー、転写時の熱で変形しないプラスチックフィルム、ガラス、金属、セラミックス、木材、布等いずれのものでもよい。
【００３６】
被転写体の形状、用途についても、株券、証券、証書、通帳類、乗車券、車馬券、印紙、切手、鑑賞券、入場券、チケット等の金券類、キャッシュカード、クレジットカード、プリペイドカード、メンバーズカード、グリーティングカード、ハガキ、名刺、運転免許証、ＩＣカード、光カードなどのカード類、カートン、容器等のケース類、バック類、帳票類、封筒、タグ、ＯＨＰシート、スライドフィルム、しおり、カレンダー、ポスター、パンフレット、メニュー、ＰＯＰ用品、コースター、ディスプレイ、ネームプレート、キーボード、化粧品、腕時計、ライター等の装身具、文房具、レポート用紙など文具類やパスポート、小型の本、雑誌等の小冊子、建材、パネル、エンブレム、キー、布、衣類、履物、ラジオ、テレビ、電卓、ＯＡ機器等の装置類、各種見本帳、アルバム、また、コンピュータグラフィックスの出力、医療画像出力等、種類を問うものではない。
【実施例】
【００３７】
次に実施例を挙げて、本発明を更に具体的に説明する。以下、特に断りのない限り、部又は％は質量基準である。
（実施例１）
基材シート１としては、破断強度４２０ＭＰａ、破断伸度８０％、厚さ４μｍの芳香族系ポリアミドフィルム（東レ株式会社製  ミクトロン）を用いた。
まず、基材シート１の一方の面に、予め下記組成の耐熱滑性層用プライマー層塗布液を乾燥時０．２μｍになるように塗布および乾燥し、該プライマー層の表面に下記の耐熱滑性層塗布液を乾燥時１．０μｍになるように塗布、乾燥させた後、６０℃で５日間加熱処理を行ない、耐熱滑性層を形成しておいた。
次に、基材シート１の他方の面へバーコーター法で、下記組成の保護層兼剥離層形成用塗布液を、乾燥後１．０μｍになるように塗布し乾燥して保護層兼剥離層を形成した。次いで、この剥離層上に、バーコーター法で、下記組成の接着層形成用塗布液を、乾燥後２．０μｍになるように塗布し乾燥して接着層３を形成して、実施例１の転写シート１０（保護層転写シート）を得た。
【００３８】
＜耐熱滑性層用プライマー層塗布液＞
ポリエステル樹脂                                                  １０．０部
（ニチゴーポリエスター  ＬＰ−０３５；日本合成化学工業（株）製）
メチルエチルケトン                                                ９０．０部
【００３９】
＜耐熱滑性層塗布液＞
ポリビニルブチラール樹脂                                          １３．６部
（エスレックＢＸ−１  積水化学工業（株）製）
ポリイソシアネート硬化剤                                            ０．６部
（タケネートＤ２１８  武田薬品工業（株）製）
リン酸エステル                                                      ０．８部
（プライサーフＡ２０８Ｎ  第一工業製薬（株）製）
メチルエチルケトン                                                ４２．５部
トルエン                                                          ４２．５部
【００４０】
＜保護層兼剥離層形成用塗布液＞
・アクリル樹脂                                                      １００部
（ＢＲ−８７  （三菱レイヨン（株）製）
・トルエン                                                          ２００部
・ＭＥＫ（メチルエチルケトン）                                      ２００部
【００４１】
＜接着層形成用塗布液＞
・塩化ビニル−酢酸ビニル共重合体                                    １００部
（ソルバイン（登録商標）ＣＮＬ  日信化学工業（株）製）
・トルエン                                                          ２００部
・ＭＥＫ（メチルエチルケトン）                                      ２００部
【００４２】
（比較例１）
基材シート１を破断強度２５０ＭＰａ、破断伸度１３０％、厚さ４．０μｍのポリエチレンテレフタレイトフィルム（東レ株式会社製  製品名、ルミラー）に変更した以外は、全て実施例１と同様にして、比較例１の転写シート１０（保護層転写シート）を得た。
【００４３】
（印画物）
市販のサーマルヘッドを搭載したデジタルフォトプリンターＣＸ（シチズンシステムズ株式会社製）によって、該プリンタ用専用熱転写インクシートと熱転写受像シートとを用いて、耐熱滑性層側より加熱を行い、印画物を形成した。ただし保護層兼剥離層は、該プリンタ用専用熱転写インクシートの保護層転写シート部に変えて、実施例１及び比較例１で作成した保護層転写シートを用いて形成した。
【００４４】
（実施例２）
基材シート１として、破断強度４４０ＭＰａ、破断伸度７４％、厚さ９μｍの芳香族系ポリアミドフィルム（東レ株式会社製  ミクトロン）を用いた。
まず、基材シート１の一方の面へバーコーター法で、上記組成の剥離層形成用塗布液を、乾燥後１．０μｍになるように塗布し乾燥して剥離層５を形成した。次いで、この剥離層上に、バーコーター法で、下記組成の保護層形成用塗布液を、乾燥後１．０μｍになるように塗布し乾燥して保護層２を形成した。次いで、この保護層上に、バーコーター法で、下記組成の受容層兼接着層形成用塗布液を、乾燥後２．０μｍになるように塗布し乾燥して受容層兼接着層３を形成して、実施例２の転写シート１０（中間転写記録媒体）を得た。
【００４５】
＜保護層形成用塗布液＞
・ポリエステル樹脂                                                    ２０部
（ＵＥ−９２００、ユニチカ（株）製  数平均分子量１５０００、Ｔｇ＝６５℃）
・トルエン                                                            ４０部
・ＭＥＫ（メチルエチルケトン）                                        ４０部
【００４６】
＜受容層兼接着層形成用塗布液＞
・塩化ビニル−酢酸ビニル共重合体                                      ９８部
（ソルバイン（登録商標）ＣＮＬ  日信化学工業（株）製）
・エポキシ変性シリコーンオイル                                          ２部
（ＫＰ−１８００Ｕ  信越化学工業（株）製）
・トルエン                                                          ２００部
・ＭＥＫ（メチルエチルケトン）                                      ２００部
【００４７】
（比較例２）
基材シート１を破断強度４２０ＭＰａ、破断伸度８０％、厚さ４μｍのＰＥＴフィルム（東レ株式会社製  製品名、ミクトロン）に変更した以外は、全て実施例２と同様にして、比較例２の転写シート１０（中間転写記録媒体）を得た。
【００４８】
（印画物）
市販のサーマルヘッドを搭載したＨＤＰ−６００（ＨＩＤ社製）プリンタによって、該プリンタ用専用インクリボンと実施例２および比較例２の転写シート１０（中間転写記録媒体）を用い、転写シート１０の背面側より加熱を行い、昇華転写の写真調の画像と、溶融転写の文字画像の熱転写画像を中間転写記録媒体の受容層兼接着層に形成した。
次いで、被転写体である塩化ビニル製カードの上に、その画像形成された中間転写記録媒体の転写層（剥離層、保護層、受容層兼接着層）を所定の位置に重ね合わせヒートロールを用いて再転写して、実施例２および比較例２の印画物を得た。
【００４９】
＜塗膜安定性評価＞
上記で得られた実施例１〜２、比較例１〜２の印画物を、４０℃、９０％ＲＨの環境に４８時間保存し、保存後の印画物にひび割れがあるか目視で確認し、下記評価基準で塗膜安定性の評価を行った。評価結果を表１に示す。
【００５０】
＜評価基準＞
３・・・ひび割れが全くない
２・・・細かなひび割れが少しある
１・・・細かな大きなひび割れがある
【００５１】
＜箔切れ性（オビキ）試験＞
上記で得られた実施例１〜２、比較例１〜２の印画物の箔切れ性（オビキ）の確認を目視にて行い、以下の評価基準で評価を行った。
なお、オビキ量は、転写層の転写領域と非転写領域の境界を起点とし、該境界から非転写領域側にはみ出した転写層の長さを意味する。
【００５２】
＜評価基準＞
３・・・オビキ量が０．１ｍｍ未満である。
２・・・オビキ量が０．１ｍｍ以上１ｍｍ未満である。
１・・・オビキ量が１ｍｍ以上である。
【００５３】
＜光沢度＞
市販のサーマルヘッドを搭載したデジタルフォトプリンターＣＸ（シチズンシステムズ株式会社製）によって、該プリンタ用専用熱転写インクシートと熱転写受像シートとを用いて印画物（印画パターンは右側半面黒ベタ、左半面白ベタ）を形成した。ただし保護層は、該プリンタ用専用熱転写インクシートの保護層転写シート部に変えて、実施例１及び比較例１で作成した保護層転写シートを用いて形成して、実施例１および比較例１の印画物を得た。
市販のサーマルヘッドを搭載したＨＤＰ−６００（ＨＩＤ社製）プリンタによって、該プリンタ用専用インクリボンと実施例２および比較例２の転写シート１０（中間転写記録媒体）を用い、転写シート１０の背面側より加熱を行い、昇華転写の写真調の画像（印画パターンは右側半面黒ベタ、左半面白ベタ）を中間転写記録媒体の受容層兼接着層に形成した。
次いで、被転写体である塩化ビニル製カードの上に、その画像形成された中間転写記録媒体の転写層（剥離層、保護層、受容層兼接着層）を所定の位置に重ね合わせヒートロールを用いて再転写して、実施例２および比較例２の印画物を得た。
【００５４】
上記で得られた実施例１〜２、比較例１〜２の印画物における黒ベタ部および白ベタ部をそれぞれ光沢度計（日本電色株式会社製  Ｇｌｏｓｓ  Ｍｅｔｅｒ  ＶＧ２０００）を用いて、測定入射角２０°にて、測定方向ＭＤ（主走査方向）およびＴＤ（副走査方向）の条件で測定した。なお、印画環境は、常温、常湿である。
【００５５】
＜評価基準＞
２・・・光沢度が８０以上
１・・・光沢度が８０未満
【００５６】
上記の塗膜安定性、箔切れ性、及び光沢度の評価結果を表１に示す。
【表１】
2014065166.tif 000006
【００５７】
＜結果＞
表１に示すように、実施例１〜２において、塗膜安定性、光沢度は、転写におけるエネルギーが低い場合でいずれも転写におけるエネルギーが高い場合と同等の良好な結果となった。また、実施例１〜２において、オビキの発生は認められず、箔切れ性が良好であった。
一方、比較例１、２において、塗膜安定性、光沢度は、基材シートの破断強度が４００ＭＰａ以上、５００ＭＰａ以下で、かつ、破断伸度が７０％以上、９０％以下の範囲外の基材シートであるため、転写におけるエネルギーが高い場合と比べ、転写におけるエネルギーが低い場合は、塗膜安定性、光沢度が劣る結果となった。また、比較例１、２において、実施例と比べて、箔切れ性が劣る結果となった。
【符号の説明】
【００５８】
１      基材シート
２      保護層
３      （受容層兼）接着層
４      転写層
５      剥離層
１０      転写シート
【図１】
2014065166.tif 000007
【図２】
2014065166.tif 000008